СПОСОБ ПОЛУЧЕНИЯ СЛОИСТОГО ДВОЙНОГО ГИДРОКСИДА, МОДИФИЦИРОВАННОГО ОРГАНИЧЕСКИМИ СОЕДИНЕНИЯМИ

1. Способ получения слоистого двойного гидроксида, содержащего заряд-компенсирующий анион, который включает стадии:
(а) получение суспензии или раствора предшественника, содержащего источник ионов двухвалентного металла, источник ионов трехвалентного металла, воду и растворитель, смешивающийся с водой, в котором можно растворить по меньшей мере 5 г/л предшественника заряд-компенсирующего аниона;
(b) обработка суспензии или раствора предшественника для получения слоистых двойных гидроксидов,
в котором предшественник заряд-компенсирующих анионов добавляют в суспензию или в раствор до, во время или после стадии (b) и в котором, если заряд-компенсирующий анион является органическим анионом, менее 50 мас.% предшественников заряд-компенсирующих анионов в расчете на общую массу предшественников заряд-компенсирующих анионов представляют собой соль при условии, что заряд-компенсирующий анион не является карбонатом.
н
2. Способ по п.1, в котором растворитель является спиртом с одной гидроксильной группой, который выбирают из группы, состоящей из этанола, -пропилового спирта, изопропилового спирта, бутанола и алкоксилированного спирта по формуле:
1
1
8
2
в которой R представляет собой С-С алкил или фенил, R является водородом или метилом и n является целым числом 1-5.
3. Способ по п.п.1 или 2, в котором заряд-компенсирующий анион является органическим анионом.
4. Способ по п.2, в котором органический анион содержит 8 или более атомов углерода, предпочтительно 10-40 атомов углерода.
5. Способ по п.3, в котором органический анион добавляют к суспензии или раствору предшественника до стадии (b).
6. Способ по п.3, в котором органический анион добавляют во время формирования слоистого двойного гидроксида, причем слоистый двойной гидроксид содержит заряд-компенсирующий анион, который выбирают из группы, состоящей из гидроксила, нитрата, фосфата, фосфоната, сульфоната, сульфата, бисульфата и галогенида.
2+
3+
7. Способ по любому одному из предшествующих пп.1, 2, 4, 5, или 6, в котором двухвалентный ион металла представляет собой Mg, а трехвалентный ион металла является Al.
8. Способ по п.1, далее включающий стадии:
(с) получение суспензии из суспендирующей среды и слоистого двойного гидроксида, содержащего заряд-компенсирующий анион, который выбирают из группы, состоящей из гидроксила, нитрата, фосфата, фосфоната, сульфоната, сульфата, бисульфата и галогенида;
(d) обработку суспензии для получения слоистого двойного гидроксида, содержащего органический анион в качестве заряд-компенсирующего аниона,
причем предшественник органического аниона добавляют во время стадии (с) или (d).
9. Способ по п.8, в котором суспендирующая среда включает воду и/или растворитель, который смешивается с водой и в котором можно растворить по меньшей мере 5 г/л предшественника органического аниона.
10. Способ по п.8 или 9, в котором суспендирующая среда является той же, что на стадии (а).
11. Способ получения слоистого двойного гидроксида, содержащего органический анион в качестве заряд-компенсирующего аниона, который включает стадии:
(а) получение суспензии слоистого двойного гидроксида, содержащего заряд-компенсирующий анион, который выбирают из группы, состоящей из гидроксила, нитрата, фосфата, фосфоната, сульфоната, сульфата, бисульфата и галогенида, а также растворитель и необязательно воду;
(b) обработку суспензии или раствора предшественника для получения слоистого двойного гидроксида,
причем предшественник органического аниона добавляют в суспензию во время стадии (а) или (b) и растворитель смешивается с водой и может содержать по меньшей мере 5 г/л растворенного в нем предшественника органического аниона.
12. Слоистый двойной гидроксид, содержащий заряд-компенсирующий анион, полученный способом по одному из предшествующих пунктов.
13. Слоистый двойной гидроксид по п.12, в котором заряд-компенсирующий анион является органическим анионом и расстояние между отдельными слоями слоистого двойного гидроксида превышает 1,5 нм.
14. Нанокомпозитный материал, включающий полимер и слоистый двойной гидроксид по п.12 или 13.
15. Концентрат, содержащий полимер и слоистый двойной гидроксид по п.12 или 13, в котором количество слоистого двойного гидроксида составляет 10-70 мас.% и количество полимера составляет 30-90 мас.% в расчете на общую массу концентрата.